(57)【特許請求の範囲】
【請求項１】
環状尿素化合物のジメチロール体とフェノール類とを反応させて得られる尿素含有フェノール樹脂を、エポキシ化してなる、車載用の半導体装置の封止材に用いられるエポキシ樹脂。
【請求項２】
前記環状尿素化合物のジメチロール体が、ジメチロールエチレン尿素、ジメチロールプロピレン尿素、ジメチロールヒダントインから選ばれる１種以上である請求項１に記載のエポキシ樹脂。
【請求項３】
前記尿素含有フェノール樹脂が、環状尿素化合物と前記フェノール類とがメチレン結合を介して交互に繰り返した構造である請求項１または請求項２に記載のエポキシ樹脂。
【請求項４】
前記尿素含有フェノール樹脂が、下記一般式（１）で示される化合物である請求項１〜請求項３のいずれか一項に記載のエポキシ樹脂。
【化１】
0006519917.tif 000006
（一般式（１）中、Ｘは、ＣＨ２−ＣＨ２、ＣＨ２−ＣＨ２−ＣＨ２、ＣＨ２−ＣＯＨ、ＣＯ−ＮＨ−ＣＯ、ＣＯ−Ｎ（ＯＨ）−ＣＯから選ばれるいずれか１種であることを示す。ｎは１〜１０であることを示す。）
【請求項５】
前記尿素含有フェノール樹脂が、ノボラック型の尿素含有フェノール樹脂である請求項１〜請求項４のいずれか一項に記載のエポキシ樹脂。
【請求項６】
下記一般式（２）で示されるエポキシ樹脂。
【化２】
0006519917.tif 000007
（一般式（２）中、Ｘは、ＣＨ２−ＣＨ２、ＣＨ２−ＣＨ２−ＣＨ２、ＣＨ２−ＣＯＨ、ＣＯ−ＮＨ−ＣＯ、ＣＯ−Ｎ（ＯＨ）−ＣＯから選ばれるいずれか１種であることを示す。ｎは１〜１０であることを示す。）
【請求項７】
エポキシ当量が２００〜３００である請求項１〜請求項６のいずれか一項に記載のエポキシ樹脂。
【請求項８】
請求項１〜請求項７のいずれか一項に記載のエポキシ樹脂と、前記エポキシ樹脂の硬化剤とを含む熱硬化性樹脂組成物。
【請求項９】
前記硬化剤が、フェノール樹脂である請求項８に記載の熱硬化性樹脂組成物。
【請求項１０】
さらに充填剤を含む請求項８または請求項９に記載の熱硬化性樹脂組成物。
【発明の詳細な説明】
【技術分野】
【０００１】
本発明は、エポキシ樹脂および熱硬化性樹脂組成物に関し、特に、密着性および難燃性に優れた硬化物が得られるエポキシ樹脂、およびそのエポキシ樹脂を含む熱硬化性樹脂組成物に関する。
【背景技術】
【０００２】
従来、エポキシ樹脂と、その硬化剤として用いるフェノール樹脂とを含む熱硬化性樹脂組成物がある。この熱硬化性樹脂組成物は、耐熱性、密着性、電気絶縁性に優れる硬化物が得られるため、様々な分野で使用されている。
具体的には、半導体装置などの電子部品の封止材用樹脂組成物、プリント基板用樹脂組成物、プリント基板及び樹脂付き銅箔に使用する層間絶縁材料用樹脂組成物、導電性充填剤を含有する導電ペースト、塗料、接着剤及び複合材料などに用いられている。
【０００３】
これらの中でも、より一層の小型化、薄型化、微細化が要求されている半導体装置の封止材に用いる熱硬化性樹脂組成物では、更に硬化物の密着性および難燃性を向上させることが求められている。特に、車載用の半導体装置では、使用環境の温度変化が大きい。したがって、半導体チップと封止材との界面や、導電接続用ワイヤー、リードフレームなどの金属と封止材との界面で、温度変化によって発生する応力も大きい。そのため、車載用の半導体装置に用いられる封止材には、温度変化によって上記の界面で応力が発生しても、それに耐えることができる高い密着性が要求されている。
【０００４】
従来、エポキシ樹脂組成物の密着性を向上させる技術として、キシレン樹脂を含有するエポキシ樹脂組成物が提案されている（例えば、特許文献１参照）。また、特許文献２には、炭化水素基を構造中に含むエポキシ樹脂組成物が提案されている。
【先行技術文献】
【特許文献】
【０００５】
【特許文献１】特開平１１−３３５５３０号公報
【特許文献２】特開２００６−３３５７９６号公報
【発明の概要】
【発明が解決しようとする課題】
【０００６】
しかしながら、特許文献１に記載のエポキシ樹脂組成物では、キシレン樹脂に含まれている低分子量成分が、硬化物の表面にブリードを生じさせる。キシレン樹脂に起因するブリードは、難燃性に悪影響を及ぼす。このため、特許文献１に記載のエポキシ樹脂組成物の硬化物は、難燃性が不十分であった。
また、特許文献２に記載のエポキシ樹脂組成物も、密着性には優れているものの、難燃性が不十分であった。
【０００７】
エポキシ樹脂組成物の難燃性を向上させるには、エポキシ樹脂組成物中に無機充填剤を高濃度で含有させればよい。しかし、十分な難燃性が得られるように、エポキシ樹脂組成物中における無機充填剤の含有量を十分に高くすると、エポキシ樹脂組成物の流動性が低下し、成形性が悪くなる。このため、無機充填剤の含有量が少なくても、難燃性に優れた硬化物が得られるエポキシ樹脂組成物を実現することが要求されている。
【０００８】
本発明は、上記事情に鑑みてなされたものであり、密着性および難燃性に優れる硬化物が得られるエポキシ樹脂および熱硬化性樹脂組成物を提供することを課題とする。
【課題を解決するための手段】
【０００９】
本発明者は、上記課題を解決し、密着性および難燃性に優れる硬化物が得られるエポキシ樹脂を実現すべく鋭意研究を重ねた。その結果、特定の尿素含有フェノール樹脂を、エポキシ化してなるエポキシ樹脂とすればよいことを見出し、本発明を想到した。
【００１０】
すなわち、本発明は以下の構成からなる。
［１］環状尿素化合物のジメチロール体とフェノール類とを反応させて得られる尿素含有フェノール樹脂を、エポキシ化してなるエポキシ樹脂。
［２］前記環状尿素化合物のジメチロール体が、ジメチロールエチレン尿素、ジメチロールプロピレン尿素、ジメチロールヒダントインから選ばれる１種以上である［１］に記載のエポキシ樹脂。
［３］前記尿素含有フェノール樹脂が、環状尿素化合物と前記フェノール類とがメチレン結合を介して交互に繰り返した構造である［１］または［２］に記載のエポキシ樹脂。
【００１１】
［４］前記尿素含有フェノール樹脂が、下記一般式（１）で示される化合物である［１］〜［３］のいずれかに記載のエポキシ樹脂。
【００１２】
【化１】
0006519917.tif 000002
【００１３】
（一般式（１）中、Ｘは、ＣＨ２−ＣＨ２、ＣＨ２−ＣＨ２−ＣＨ２、ＣＨ２−ＣＯＨ、ＣＯ−ＮＨ−ＣＯ、ＣＯ−Ｎ（ＯＨ）−ＣＯから選ばれるいずれか１種であることを示す。ｎは１〜１０であることを示す。）
【００１４】
［５］前記尿素含有フェノール樹脂が、ノボラック型の尿素含有フェノール樹脂である［１］〜［４］のいずれかに記載のエポキシ樹脂。
【００１５】
［６］下記一般式（２）で示されるエポキシ樹脂。
【００１６】
【化２】
0006519917.tif 000003
【００１７】
（一般式（２）中、Ｘは、ＣＨ２−ＣＨ２、ＣＨ２−ＣＨ２−ＣＨ２、ＣＨ２−ＣＯＨ、ＣＯ−ＮＨ−ＣＯ、ＣＯ−Ｎ（ＯＨ）−ＣＯから選ばれるいずれか１種であることを示す。ｎは１〜１０であることを示す。）
【００１８】
［７］エポキシ当量が２００〜３００である［１］〜［６］のいずれかに記載のエポキシ樹脂。
【００１９】
［８］［１］〜［７］のいずれかに記載のエポキシ樹脂と、前記エポキシ樹脂の硬化剤とを含む熱硬化性樹脂組成物。
［９］前記硬化剤が、フェノール樹脂である［８］に記載の熱硬化性樹脂組成物。
［１０］さらに充填剤を含む［８］または［９］に記載の熱硬化性樹脂組成物。
【発明の効果】
【００２０】
本発明のエポキシ樹脂は、環状尿素化合物のジメチロール体とフェノール類とを反応させて得られる尿素含有フェノール樹脂をエポキシ化してなるものであるため、これを硬化させることにより密着性および難燃性に優れる硬化物が得られる。
また、本発明の熱硬化性樹脂組成物は、本発明のエポキシ樹脂を含むものであるため、これを硬化させることにより密着性および難燃性に優れる硬化物が得られる。
【図面の簡単な説明】
【００２１】
【図１】合成例１の反応生成物のゲルパーミエーションクロマトグラフィー（ＧＰＣ）の測定結果である。
【図２】尿素含有フェノール樹脂Ａの１Ｈ−ＮＭＲスペクトルである。
【図３】エポキシ樹脂Ａの１Ｈ−ＮＭＲスペクトルである。
【発明を実施するための形態】
【００２２】
以下、本発明のエポキシ樹脂および熱硬化性樹脂組成物について詳細に説明する。
「エポキシ樹脂」
本実施形態のエポキシ樹脂は、尿素含有フェノール樹脂をエポキシ化してなる。エポキシ樹脂の原料として使用する尿素含有フェノール樹脂は、環状尿素化合物のジメチロール体とフェノール類とを反応させて得られる。
【００２３】
（環状尿素化合物のジメチロール体）
環状尿素化合物とは、尿素の有する二つの窒素原子が、アルキレン基で環状に結合している化合物である。環状尿素化合物のジメチロール体とは、２つのＮ原子にそれぞれ結合している水素原子が−ＣＨ２ＯＨで置換されたものをいう。
環状尿素化合物のジメチロール体としては、特に限定されないが、ジメチロールエチレン尿素、ジメチロールプロピレン尿素、ジメチロールヒダントイン、ジメチロールシアヌル酸、及びジメチロールビオルル酸などが挙げられる。これらの中でも、特に、ジメチロールエチレン尿素、ジメチロールプロピレン尿素、ジメチロールヒダントインは、水および有機溶剤への溶解性が高いため、好ましい。尿素含有フェノール樹脂の原料として使用する環状尿素化合物のジメチロール体は、１種のみであってもよいし、２種以上であってもよい。
【００２４】
環状尿素化合物のジメチロール体は、環状尿素化合物１分子に対して、ホルムアルデヒド系化合物２分子を付加反応させることによって得られる。
ホルムアルデヒド系化合物としては、例えば、ホルマリン、パラホルムアルデヒド、トリオキサン（メタホルムアルデヒド）などを使用できる。これらの中でも、特に、反応性および作業性に優れる観点から、ホルマリンを用いることが好ましい。
ホルムアルデヒド系化合物は、環状尿素化合物１．０モルに対して、２．０〜２．１モルの割合で使用することが好ましい。
【００２５】
環状尿素化合物のジメチロール体を生成させる反応は、水もしくは有機溶媒の存在下で、無触媒もしくは塩基性触媒を用いて行うことが好ましい。
環状尿素化合物のジメチロール体を生成させる反応に用いる有機溶媒としては、メタノール、エタノール等のアルコール類、エチレングリコール、プロピレングリコール等のグリコール類、アセトン、メチルエチルケトン等のケトン類、酢酸エチル、酢酸プロピル、酢酸ブチル、エチレングリコールモノメチルエーテルアセテート、プロピレングリコールモノメチルエーテルアセテート等のエステル類、テトラヒドロフラン、１，４−ジオキサン等のエーテル類、酢酸、Ｎ，Ｎ−ジメチルホルムアミド、ジメチルスルホキシド等が挙げられる。
【００２６】
環状尿素化合物のジメチロール体を生成させる反応に用いる有機溶媒は、一種のみを単独で使用してもよいし、二種以上を併用して使用してもよい。
環状尿素化合物のジメチロール体を生成させる反応に用いる水もしくは有機溶媒は、環状尿素化合物１００質量部に対して、０〜１，０００質量部、好ましくは１０〜１００質量部、必要に応じて使用できる。
【００２７】
環状尿素化合物のジメチロール体を生成させる反応に用いる塩基性触媒としては、例えば、水酸化ナトリウム、水酸化カリウム、水酸化バリウム、水酸化カルシウム、水酸化マグネシウム、トリメチルアミン、トリエチルアミン、トリブチルアミン等を適宜使用することができる。
本実施形態のエポキシ樹脂が、半導体装置の封止材など電気絶縁性を要する用途に用いられるものである場合などには、環状尿素化合物のジメチロール体を生成させる反応の終了後に、例えば、酸を用いて中和して水で洗浄する方法などにより、塩基性触媒を除去することが好ましい。
【００２８】
環状尿素化合物のジメチロール体を生成させる反応は、４５℃〜８０℃、好ましくは４５℃〜７０℃、さらに好ましくは４５℃〜５０℃の反応温度とする。反応温度が４５℃以上であると、十分に反応速度が速くなるため、効率よく環状尿素化合物のジメチロール体を生成させることができる。また、反応温度が８０℃以下であると、反応の制御が容易となり、副反応を抑制できる。
環状尿素化合物のジメチロール体を生成させる反応は、１時間〜１０時間程度行うことが好ましい。
【００２９】
（フェノール類）
尿素含有フェノール樹脂の原料として使用するフェノール類は、一般的なフェノール樹脂の原料として使用されるものを用いることができる。具体的には、フェノール類として、フェノール、各種クレゾール、各種エチルフェノール、各種キシレノール、各種ブチルフェノール、各種オクチルフェノール、各種ノニルフェノール、各種フェニルフェノール、各種シクロヘキシルフェノール、各種ナフトール、各種ナフタレンジオール、カテコール、レゾシノール、ハイドロキノン、２，２−ビス（４’−ヒドロキシフェニル）プロパン、１，１’−ビス（ジヒドロキシフェニル）メタン、１，１’−ビス（ジヒドロキシナフチル）メタン、テトラメチルビフェノール、ビフェノール、ヘキサメチルビフェノールなどが挙げられる。これらのフェノール類の中でも特に、フェノール、ｏ−クレゾール、ｍ−クレゾール、ナフトール類、２，２−ビス（４’−ヒドロキシフェニル）プロパン、２，６−キシレノール、レゾルシノール、ハイドロキノン、１，５−ジヒドロキシナフタレン、１，６−ジヒドロキシナフタレン、２，７−ジヒドロキシナフタレンを用いることが好ましい。尿素含有フェノール樹脂の原料として使用するフェノール類は、一種のみを単独で使用してもよいし、二種以上を併用して使用してもよい。
【００３０】
（尿素含有フェノール樹脂）
尿素含有フェノール樹脂は、上述した環状尿素化合物のジメチロール体とフェノール類とを縮合反応させることにより得られる。
尿素含有フェノール樹脂は、上記の環状尿素化合物とフェノール類とがメチレン結合を介して交互に繰り返した構造（交互共重合体）であることが好ましい。このような構造を有する尿素含有フェノール樹脂は、これをエポキシ化してなるエポキシ樹脂において、環状尿素化合物由来の極性基による密着性、難燃性を効率良く付与できる。したがって、このような尿素含有フェノール樹脂をエポキシ化することで、より一層密着性および難燃性の優れる硬化物が得られるエポキシ樹脂となる。
【００３１】
上記の環状尿素化合物とフェノール類とがメチレン結合を介して交互に繰り返した構造を有する尿素含有フェノール樹脂としては、上記一般式（１）で示される化合物であることが好ましい。
上記一般式（１）中、Ｘは、ＣＨ２−ＣＨ２、ＣＨ２−ＣＨ２−ＣＨ２、ＣＨ２−ＣＯＨ、ＣＯ−ＮＨ−ＣＯ、ＣＯ−Ｎ（ＯＨ）−ＣＯから選ばれるいずれか１種である。これらの中でも特にＸが、ＣＨ２−ＣＨ２、ＣＨ２−ＣＨ２−ＣＨ２、ＣＨ２−ＣＯＨから選ばれるいずれか１種であることが好ましい。
上記一般式（１）中、ｎは１〜１０である。ｎが上記範囲であると、エポキシ化を行う際に使用するエピハロヒドリンに対する溶解性に優れるため好ましい。
尿素含有フェノール樹脂は、溶剤溶解性を維持するために、数平均分子量３００〜７００程度の低分子量であることが好ましい。
【００３２】
尿素含有フェノール樹脂を生成させる反応では、環状尿素化合物のジメチロール体１．０モルに対し、フェノール類を１．０〜３．０モルの割合で用いることが好ましい。環状尿素化合物のジメチロール体に対するフェノール類の割合が上記範囲であると、環状尿素化合物とフェノール類とがメチレン結合を介して交互に繰り返した構造を有する尿素含有フェノール樹脂を容易に生成できる。
【００３３】
尿素含有フェノール樹脂を生成させる反応は、水もしくは有機溶媒の存在下で酸触媒を用いて行う。
尿素含有フェノール樹脂を生成させる反応に使用される有機溶媒としては、例えば、環状尿素化合物のジメチロール体を生成させる反応に使用できる上述した有機溶媒が挙げられる。
【００３４】
ノボラック型の尿素含有フェノール樹脂を生成させる反応に用いる酸触媒としては、一般的なノボラック樹脂の製造に使用されるものを用いることができる。具体的には、酸触媒として、塩酸、硝酸、硫酸、リン酸、パラトルエンスルホン酸、シュウ酸などが挙げられる。これらの酸触媒は、単独もしくは２種類以上混合して使用できる。酸触媒としては、これらの中でも特に、加熱により分解するシュウ酸を用いることが好ましい。
酸触媒の使用量は、環状尿素化合物のジメチロール体１００質量部に対して、０．００１〜１０質量部、好ましくは０．０１〜８質量部、更に好ましくは０．１〜５質量部とすることができる。
【００３５】
尿素含有フェノール樹脂を生成させる反応は、７０℃〜１５０℃、好ましくは８０℃〜１２０℃、さらに好ましくは９０℃〜１１０℃の反応温度とする。反応温度が７０℃以上であると、十分に反応速度が速くなるため、効率よく尿素含有フェノール樹脂を生成させることができる。また、反応温度が１５０℃以下であると、反応の制御が容易となり、副反応を抑制できる。
尿素含有フェノール樹脂を生成させる反応は、１時間〜１０時間程度行うことが好ましい。
【００３６】
尿素含有フェノール樹脂を生成させる反応の後は、必要に応じて反応生成物を水洗し、加熱減圧して縮合水、及び未反応のフェノール類を除去する。
生成した尿素含有フェノール樹脂は、軟化点を有する固形の樹脂としても得られ、必要により有機溶媒に溶解して樹脂溶液とすることもできる。
【００３７】
（エポキシ樹脂）
本実施形態のエポキシ樹脂は、上述した尿素含有フェノール樹脂をエポキシ化してなるものである。
本実施形態のエポキシ樹脂は、上記一般式（２）で示されるエポキシ樹脂であることが好ましい。一般式（２）中のＸおよびｎは、一般式（１）中のＸおよびｎと同じである。
【００３８】
本実施形態のエポキシ樹脂は、エポキシ当量が２００〜３００であることが好ましい。エポキシ当量が上記範囲内であると、密着性および難燃性に優れた硬化物が得られるエポキシ樹脂となる。より詳細には、エポキシ当量が２００以上であると、エポキシ樹脂の硬化物の架橋密度が高くなり過ぎて密着性に悪影響を及ぼすことがないため好ましい。また、エポキシ当量が３００以下であると、エポキシ基が不足してエポキシ樹脂の硬化物の難燃性に悪影響を及ぼすことがなく好ましい。
【００３９】
本実施形態では、尿素含有フェノール樹脂の水酸基とエピハロヒドリンとを塩基性触媒の存在下で反応させることによって、尿素含有フェノール樹脂のエポキシ化を行う。
エポキシ化に用いるエピハロヒドリンとしては、例えば、エピクロロヒドリン、エピブロモヒドリンなどが挙げられる。エピハロヒドリンは、尿素含有フェノール樹脂の水酸基に対して、当モル以上、好ましくは３倍モル以上の割合で用いることが好ましい。このことにより、エポキシ当量が２００〜３００であるエポキシ樹脂が容易に得られる。
【００４０】
エポキシ化に用いる塩基性触媒としては、一般的なエポキシ樹脂を合成する際に使用されるものを用いることができる。具体的には、塩基性触媒として、水酸化ナトリウム、水酸化カリウムなどを用いることができる。
塩基性触媒の使用量は、尿素含有フェノール樹脂の水酸基に対して当モル以上であることが好ましい。
【００４１】
尿素含有フェノール樹脂をエポキシ化する際には、必要に応じて、塩化テトラメチルアンモニウム、臭化テトラメチルアンモニウムなどの反応促進剤を反応系に添加してもよい。
【００４２】
尿素含有フェノール樹脂とエピハロヒドリンとの反応は、例えば、反応容器中に、尿素含有フェノール樹脂と、エピハロヒドリンと、必要に応じて反応促進剤とを仕込み、さらに塩基性触媒を徐々に添加する方法により行うことができる。
尿素含有フェノール樹脂のエポキシ化を行う際の反応温度は、２５〜１００℃であることが好ましい。また、反応時間は特に制限はなく、尿素含有フェノール樹脂、エピハロヒドリンおよび塩基性触媒の量や、反応温度に応じて適宜調整すればよい。
エポキシ化を行った後は、未反応のエピハロヒドリンを蒸留によって除去し、さらに反応生成物の水洗を数回行って、副生した塩を除去しても良い。
【００４３】
「熱硬化性樹脂組成物」
本実施形態の熱硬化性樹脂組成物は、上記のエポキシ樹脂と、エポキシ樹脂の硬化剤とを含む。
本実施形態においては、熱硬化性樹脂組成物の性能に悪影響を及ぼさない範囲で、上記のエポキシ樹脂以外の他のエポキシ樹脂（以下、「他のエポキシ樹脂」と略すことがある。）を併用しても良い。
【００４４】
他のエポキシ樹脂としては、公知のエポキシ樹脂を用いることができ、特に限定されない。具体的には、他のエポキシ樹脂として、ビスフェノールＡ型エポキシ樹脂、ビスフェノールＦ型エポキシ樹脂、ビスフェノールＳ型エポキシ樹脂、ビスフェノールＡＤ型エポキシ樹脂、レゾルシノール型エポキシ樹脂、ハイドロキノン型エポキシ樹脂、カテコール型エポキシ樹脂、ジヒドロキシナフタレン型エポキシ樹脂、ビフェニル型エポキシ樹脂、テトラメチルビフェニル型エポキシ樹脂などの二価のフェノール類から誘導されるエポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール変性型エポキシ樹脂、フェノールアラルキル型エポキシ樹脂、ビフェニルアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂などの三価以上のフェノール類から誘導されるエポキシ樹脂、有機リン化合物で変性されたエポキシ樹脂などが挙げられる。これらの中でも特に、他のエポキシ樹脂として、クレゾールノボラック型エポキシ樹脂、ビフェニルアラルキル型エポキシ樹脂を用いることが好ましい。これらの他のエポキシ樹脂は、単独で用いてもよく、二種以上を併用してもよい。
【００４５】
エポキシ樹脂の硬化剤としては、従来公知のものを用いることができ、特に限定されない。具体的には、エポキシ樹脂の硬化剤として、フェノール樹脂、酸無水物、アミン類などが挙げられる。これらの硬化剤の中でも、耐熱性および耐湿性に優れる硬化物が得られるため、フェノール樹脂を用いることが好ましい。
エポキシ樹脂の硬化剤として用いるフェノール樹脂としては、フェノールノボラック樹脂、クレゾールノボラック樹脂、フェノールアラルキル樹脂、ビフェニルアラルキル樹脂、ナフトールノボラック樹脂、カシューノボラック樹脂などが挙げられる。
【００４６】
熱硬化性樹脂組成物中のエポキシ樹脂と硬化剤としてのフェノール樹脂との混合割合は、エポキシ樹脂（他のエポキシ樹脂を含む場合には、エポキシ樹脂と他のエポキシ樹脂との合計）１．０当量に対し、フェノール樹脂を０．６〜１．２当量、好ましくは０．７〜１．１当量の割合とする。
【００４７】
本実施形態の熱硬化性樹脂組成物は、必要に応じて、一種または二種以上の充填剤を含有してもよい。
充填剤としては、例えば、溶融シリカ、結晶シリカ、アルミナ、ジルコン、珪酸カルシウム、炭酸カルシウム、炭化珪素、窒化珪素、窒化ホウ素、ジルコニア、フォステライト、ステアタイト、スピネル、チタニア、水酸化アルミニウム、水酸化マグネシウムなどの無機充填剤を用いることが好ましい。無機充填剤を含む熱硬化性樹脂組成物とすることで、硬化物の耐熱性を向上させることができ、好ましい。
【００４８】
上記の無機充填剤の中でも特に、エポキシ樹脂の硬化反応を阻害することがなく、安価で実用性に優れる点から、溶融シリカを用いることが好ましい。溶融シリカとしては、破砕状、球状のいずれも使用可能であるが、溶融シリカの配合量を高めて硬化物の耐熱性を向上させるとともに、熱硬化性樹脂組成物の溶融粘度の上昇を抑制するためには、球状のものを主に用いることが好ましい。更に、溶融シリカの配合量を高めるためには、球状の溶融シリカの粒度分布を調整することが好ましい。
【００４９】
熱硬化性樹脂組成物中の充填剤の種類および含有量は、熱硬化性樹脂組成物の用途や所望とする特性に応じて決定できる。
例えば、本実施形態の熱硬化性樹脂組成物が、半導体装置の封止材に用いられるものである場合には、充填剤の含有量が多い程、封止材と半導体装置との界面における線膨張係数の差が小さいものとなるとともに、優れた難燃性が得られるため好ましい。具体的には、半導体装置の封止材に用いられる熱硬化性樹脂組成物である場合、充填剤の含有量は、熱硬化性樹脂組成物全体の質量に対して、６５質量％以上が好ましく、特に好ましくは８０〜９０質量％である。
【００５０】
また、例えば、熱硬化性樹脂組成物が、導電ペーストや導電フィルムなどに用いられるものである場合は、充填剤として銀粉や銅粉などの導電性充填剤を用いることができる。
【００５１】
本実施形態の熱硬化性樹脂組成物は、必要に応じて、硬化反応を促進する目的で、硬化促進剤を含有してもよい。
硬化促進剤としては、例えば、イミダゾール系化合物、有機リン系化合物、第２級アミン系化合物、第３級アミン系化合物、オクチル酸スズなどの有機酸金属塩、ルイス酸、アミン錯塩などが挙げられる。硬化促進剤は、一種のみ単独で用いてもよいし、二種以上を併用して使用してもよい。
【００５２】
硬化促進剤として用いるイミダゾール系化合物としては、具体的には、イミダゾール、２−メチルイミダゾール、２−エチルイミダゾール、２−エチル−４−メチルイミダゾール、２−フェニルイミダゾール、２−ウンデシルイミダゾール、１−ベンジル−２−メチルイミダゾール、２−ヘプタデシルイミダゾール、４、５−ジフェニルイミダゾール、２−メチルイミダゾリン、２−フェニルイミダゾリン、２−ウンデシルイミダゾリン、２−ヘプタデシルイミダゾリン、２−イソプロピルイミダゾール、２、４−ジメチルイミダゾール、２−フェニル−４−メチルイミダゾール、２−エチルイミダゾリン、２−イソプロピルイミダゾリン、２、４−ジメチルイミダゾリン、２−フェニル−４−メチルイミダゾリンなどが挙げられる。
【００５３】
これらのイミダゾール系化合物は、マスク化剤によりマスクされていてもよい。
マスク化剤としては、アクリロニトリル、フェニレンジイソシアネート、トルイジンイソシアネート、ナフタレンジイソシアネート、メチレンビスフェニルイソシアネート、メラミンアクリレートなどが挙げられる。
【００５４】
硬化促進剤として用いる有機リン系化合物としては、具体的には、エチルホスフィン、プロピルホスフィン、ブチルホスフィン、フェニルホスフィン、トリメチルホスフィン、トリエチルホスフィン、トリブチルホスフィン、トリオクチルホスフィン、トリフェニルホスフィン、トリシクロヘキシルホスフィン、トリフェニルホスフィン／トリフェニルボラン錯体、テトラフェニルホスホニウムテトラフェニルボレートなどが挙げられる。
【００５５】
硬化促進剤として用いる第２級アミン系化合物としては、モルホリン、ピペリジン、ピロリジン、ジメチルアミン、ジエチルアミン、ジプロピルアミン、ジイソプロピルアミン、ジブチルアミン、ジベンジルアミン、ジシクロヘキシルアミン、Ｎ−アルキルアリールアミン、ピペラジン、ジアリルアミン、チアゾリン、チオモルホリンなどが挙げられる。
硬化促進剤として用いる第３級アミン系化合物としては、ベンジルジメチルアミン、２−（ジメチルアミノメチル）フェノール、２，４，６−トリス（ジアミノメチル）フェノールなどが挙げられる。
【００５６】
本実施形態の熱硬化性樹脂組成物には、さらに、改質剤、顔料、シランカップリング剤、離型剤などの種々の配合剤を、目的に応じて添加することができる。
熱硬化性樹脂組成物の改質剤としては、熱硬化性樹脂および／または熱可塑性樹脂が挙げられる。改質剤として用いる熱硬化性樹脂および／または熱可塑性樹脂としては、公知の熱硬化性樹脂および／または熱可塑性樹脂の全てが使用できる。具体的には、熱硬化性樹脂組成物の改質剤として、フェノキシ樹脂、ポリアミド樹脂、ポリイミド樹脂、ポリエーテルイミド樹脂、ポリエーテルサルホン樹脂、ポリフェニレンエーテル樹脂、ポリフェニレンスルフィド樹脂、ポリエステル樹脂、ポリスチレン樹脂、ポリエチレンテレフタレート樹脂などを、本発明の効果を損なわない範囲で使用できる。
【００５７】
シランカップリング剤としては、アミノシラン系化合物、ビニルシラン系化合物、スチレン系シラン化合物、メタクリルシラン系化合物などのシランカップリング剤が挙げられる。
離型剤としては、ステアリン酸、ステアリン酸亜鉛、ステアリン酸カルシウム、ステアリン酸アルミニウム、ステアリン酸マグネシウム、およびカルナバワックスなどが挙げられる。
【００５８】
本実施形態の熱硬化性樹脂組成物は、本実施形態のエポキシ樹脂を含むものであるため、これを硬化させることにより密着性および難燃性に優れる硬化物が得られる。この効果は、エポキシ樹脂における、環状尿素化合物のジメチロール体とフェノール類とが反応して得られる尿素含有フェノール樹脂の骨格に起因する難燃性および密着性向上作用と、エポキシ基に起因する難燃性および密着性向上作用との相乗効果によるものと推定される。
【００５９】
また、本実施形態のエポキシ樹脂の硬化物は、上述したように難燃性に優れている。このため、硬化物の難燃性を向上させるために熱硬化性樹脂組成物中に充填剤を含有させる場合に、充填剤の含有量を少なくできる。その結果、本実施形態によれば、十分な流動性を有する成形性に優れた熱硬化性樹脂組成物を用いて、難燃性が要求される硬化物を得ることができる。
【実施例】
【００６０】
以下、本発明を実施例によりさらに詳細に説明するが、本発明はこれらの例に限定されるものではない。以下に示す実施例及び比較例における「部」および「％」は、それぞれ「質量部」および「質量％」である。
【００６１】
「合成例１（尿素含有フェノール樹脂Ａの合成）」
冷却管、攪拌機を備えたフラスコに、エチレン尿素１００部と２５％水酸化ナトリウム水溶液８部とを仕込み、内温を５０℃にして、３７％ホルマリン水溶液１８８部を１時間かけて滴下した。その後、５０℃で２時間反応させ、未反応のエチレン尿素の消失をゲルパーミエーションクロマトグラフィー（ＧＰＣ）にて確認した。
その後、反応溶液に燐酸６部を添加して中和し、反応生成物として３０２部のジメチロールエチレン尿素溶液を得た。反応生成物のゲルパーミエーションクロマトグラフィー（ＧＰＣ）の測定結果を図１に示す。
【００６２】
次に、ジメチロールエチレン尿素を含む反応溶液に、フェノール３２８部とシュウ酸１．５部とを仕込み、還流温度で４時間反応後、２００℃、６．７ｋＰａの減圧下で縮合水と未反応フェノールとを除去し、ノボラック型の尿素含有フェノール樹脂Ａを２８８部得た。
得られた尿素含有フェノール樹脂Ａの１Ｈ−ＮＭＲスペクトル（核磁気共鳴スペクトル）を測定した。その結果を図２に示す。図２より、尿素含有フェノール樹脂Ａは、エチレン尿素とフェノール類とがメチレン結合を介して交互に繰り返した構造（交互共重合体）であることが確認できた。
【００６３】
「合成例２（尿素含有フェノール樹脂Ｂの合成）」
冷却管、攪拌機を備えたフラスコに、プロピレン尿素１００部と２５％水酸化ナトリウム水溶液８部とを仕込み、内温を５０℃にして、３７％ホルマリン水溶液１６２部を１時間かけて滴下した。その後、５０℃で３時間反応させた。その後、反応溶液に燐酸６部を添加して中和し、反応生成物として２７６部のジメチロールプロピレン尿素溶液を得た。
次に、ジメチロールプロピレン尿素を含む反応溶液に、フェノール２８２部とシュウ酸２部とを仕込み、還流温度で５時間反応後、２００℃、６．７ｋＰａの減圧下で縮合水と未反応フェノールを除去し、ノボラック型の尿素含有フェノール樹脂Ｂを３００部得た。
【００６４】
「合成例３（尿素含有フェノール樹脂Ｃの合成）」
冷却管、攪拌機を備えたフラスコに、ヒダントイン１００部と２５％水酸化ナトリウム水溶液８部とを仕込み、内温を５０℃にして、３７％ホルマリン水溶液１６２部を１時間かけて滴下した。その後、５０℃で３時間反応させた。その後、反応溶液に燐酸６部を添加して中和し、反応生成物として２７６部のジメチロールヒダントイン溶液を得た。
次に、ジメチロールヒダントインを含む反応溶液に、フェノール２８２部とシュウ酸２部とを仕込み、還流温度で５時間反応後、２００℃、６．７ｋＰａの減圧下で縮合水と未反応フェノールを除去し、ノボラック型の尿素含有フェノール樹脂Ｃを２５５部得た。
【００６５】
「実施例１（エポキシ樹脂Ａの製造）」
冷却管、攪拌機を備えたフラスコに、合成例１で合成した尿素含有フェノール樹脂Ａを１００ｇ、エピクロロヒドリンを４００ｇ、塩化テトラメチルアンモニウムを０．１ｇ仕込み、内温を６０℃で１時間保持した後、同一温度で４８％水酸化カリウム水溶液１００ｇを３時間かけて滴下した。その際、反応系内を６０℃で還流するように１３．３ｋＰａの減圧とし、溜出するエピクロロヒドリンと水の混合物のうち、水を反応系外に除去し、エピクロロヒドリンを反応系内に戻しながら反応を行った。
【００６６】
水酸化カリウム水溶液の滴下終了後、同温度で１時間反応させた後、減圧蒸留で未反応のエピクロロヒドリンを回収除去した。こうして得られたエポキシ樹脂を含む反応溶液にメチルイソブチルケトンを４００ｇ加え、数回水洗を行って塩を除去した。次いで、メチルイソブチルケトンを減圧蒸留によって除去し、エポキシ当量２２２、１５０℃溶融粘度１２４ｍＰａ・ｓのエポキシ樹脂Ａを得た。
得られたエポキシ樹脂Ａの１Ｈ−ＮＭＲスペクトルを測定した。その結果を図３に示す。図３より、エポキシ樹脂Ａは、エチレン尿素のジメチロール体とフェノール類とを反応させて得られる尿素含有フェノール樹脂を、エポキシ化してなる構造であることが確認できた。
【００６７】
「実施例２（エポキシ樹脂Ｂの製造）」
尿素含有フェノール樹脂として、合成例２で合成した尿素含有フェノール樹脂Ｂを使用したこと以外は、実施例１と同様にして、エポキシ当量２２８、１５０℃溶融粘度８８ｍＰａ・ｓのエポキシ樹脂Ｂを得た。
【００６８】
「実施例３（エポキシ樹脂Ｃの製造）」
尿素含有フェノール樹脂として、合成例３で合成した尿素含有フェノール樹脂Ｃを使用したこと以外は、実施例１と同様にして、エポキシ当量２３０、１５０℃溶融粘度１６６ｍＰａ・ｓのエポキシ樹脂Ｃを得た。
【００６９】
「比較例１（エポキシ樹脂Ｄの製造）」
尿素含有フェノール樹脂に代えて、ショウノールＢＲＧ−５５３（フェノールノボラック樹脂）を使用したこと以外は、実施例１と同様にして、エポキシ当量１７５、１５０℃粘度２３ｍＰａ・ｓの液状エポキシ樹脂Ｄを得た。
【００７０】
「比較例２（エポキシ樹脂Ｅの製造）」
尿素含有フェノール樹脂に代えて、ショウノールＣＲＧ−９５１（オルソクレゾールノボラック樹脂）を使用したこと以外は、実施例１と同様にして、エポキシ当量２０５、１５０℃溶融粘度４８０ｍＰａ・ｓのエポキシ樹脂Ｅを得た。
【００７１】
実施例１〜３および比較例１、２で得られたエポキシ樹脂のエポキシ当量および溶融粘度の分析方法は、以下の通りである。
（１）エポキシ当量
ＪＩＳ  Ｋ  ７２３６に準拠
（２）溶融粘度（ｍＰａ・ｓ）
リサーチ・イクウィップ社製のＩＣＩ粘度計を用いて、エポキシ樹脂の１５０℃における溶融粘度を測定した。
使用したコーンプレート：２４φ、０−５用
【００７２】
次に、実施例１〜３および比較例１、２で得られたエポキシ樹脂を用いて、以下に示す方法により、表１に示す実施例４〜９および比較例３、４の熱硬化性樹脂組成物を得た。
エポキシ樹脂に対して、表１に示す水酸基当量／エポキシ基当量でフェノール樹脂を混合し、表１に示す割合でトリフェニルホスフィン（硬化促進剤）を添加して、樹脂成分を得た。次に、上記樹脂成分に、熱硬化性樹脂組成物中の含有率が８０質量％となるように、溶融シリカ（無機充填剤）を混合し、二本ロール（西村マシナリー社製、ＮＳ−１５５（Ｓ）型）にて１００℃で５分間混練し、熱硬化性樹脂組成物を調製した。
【００７３】
【表１】
0006519917.tif 000004
【００７４】
（硬化物の製造）
実施例４〜９および比較例３、４の熱硬化性樹脂組成物をそれぞれ金型に入れて、温度１５０℃、圧力３０ｋｇ／ｃｍ２の条件で、３０分間加圧成形した。その後、１８０℃で５時間加熱して、熱硬化性樹脂組成物を硬化し、硬化物のテストピースを作製した。
得られたテストピースについて、ガラス転移温度、曲げ強度、難燃性を、次の方法により評価した。
【００７５】
（３）ガラス転移温度（Ｔｇ）
ＳＩＩ社製のＳＳＣ／５２００（商品名）を使用して、ＴＭＡ法（Ｔｈｅｒｍｏ  Ｍｅｃｈａｎｉｃａｌ  Ａｎａｌｙｓｉｓ法）によりガラス転移温度を測定した。昇温速度は１０℃／分とした。
【００７６】
（４）曲げ強度
ＪＩＳ  Ｋ−６９１１に準拠した方法で測定した。テストピースの形状は、長さ９０ｍｍ×高さ４ｍｍ×幅１０ｍｍとし、支点間距離６４ｍｍで測定した。
【００７７】
（５）難燃性
下記形状のテストピースを用いて、難燃性評価を行った。試験はＵＬ規格（Ｕｎｄｅｒｗｒｉｔｅｒｓ  Ｌａｂｏｒａｔｏｒｉｅｓ；アメリカ保険業者安全試験所）に準じたＪＩＳ  Ｋ６９１１Ｂ法で行った。
テストピースの形状：長さ１３０ｍｍ×幅１３ｍｍ×高さ２ｍｍ
試験回数：ｎ＝５
試験方法：メタンガスボンベを用いて、バーナーの炎の高さを１９ｍｍの青色炎に調節し、クランプで長さ方向を鉛直に保持したテストピースの下端中央部に、１０秒間接炎した（バーナーとテストピースの下端との間の間隔を９．５ｍｍとした）。接炎後、バーナーをテストピースから離し、フレーミング時間を測定した。フレーミングが止まったら直ちに炎を再度、テストピースの同じ箇所に当てて、１０秒後に離し、フレーミング時間を測定した。
【００７８】
難燃性の評価は、計１０回分（各テストピースに２回接炎×テストピース数５個）の接炎後、各々のフレーミング時間（評価１）と、全フレーミング時間の合計時間（評価２）との二つの観点から下記基準に基づき評価した。
二つの観点で評価した結果のうち劣る方の結果を、難燃性の評価結果として表記した。例えば、評価１において、計１０回のフレーミング時間のそれぞれが全て１０秒以内「Ｖ−０級」であり、かつ、評価２において、計１０回のフレーミング時間の合計が５０秒以内「Ｖ−０級」であったとき、表１に「Ｖ−０」と示した。また、評価１と評価２の少なくとも一方の結果が「自消性」であったものは、表１に「自消性」と示した。
なお、テストピースの難燃性は、各テストピースで２回接炎し、これを５個のテストピースに対してそれぞれ行った（試験回数ｎ＝５）。
【００７９】
（評価１）
・フレーミング時間が全て１０秒以内：Ｖ−０級
・フレーミング時間（全１０回分の各々）が１０秒を超え、３０秒以内のものがある：Ｖ−１級
・フレーミング時間（全１０回分の各々）が３０秒超えのものがある：自消性
（評価２）
・計１０回分のフレーミング時間合計が５０秒以内：Ｖ−０級
・計１０回分のフレーミング時間合計が５０秒を超え、２５０秒以内：Ｖ−１級
・計１０回分のフレーミング時間合計が２５０秒を超える：自消性
【００８０】
実施例４〜９、及び比較例３〜４で作製したテストピースのガラス転移温度、曲げ強度及び難燃性の測定結果を表１に示す。
表１に示すように、本発明のエポキシ樹脂を含む実施例４〜９の熱硬化性樹脂組成物は、全て難燃性の結果が「Ｖ−０」であり、高い難燃性を有する硬化物が得られることが確認できた。また、実施例４〜９の硬化物は、充填剤の使用量が同等であって、尿素含有フェノール樹脂のエポキシ化物に代えて尿素を含まないフェノール樹脂のエポキシ化物を用いた比較例３、４の熱硬化性樹脂組成物の硬化物と比較して、高い難燃性を有するものであった。
【００８１】
また、表１に示すように、実施例４〜９の硬化物は、比較例３、４の硬化物と比較して、曲げ強度が高いものであった。
また、エポキシ樹脂Ａを含む表１に示す実施例４、７〜９の結果から、水酸基当量／エポキシ基当量が低い（エポキシ基が多い）熱硬化性樹脂組成物の硬化物であるほど、硬化物の曲げ強度が高くなることが分かった。
【００８２】
また、実施例４〜９および比較例３、４の熱硬化性樹脂組成物の硬化物について、次の方法により、密着性を評価した。
（６）密着性
縦１０ｍｍ×横２６ｍｍ×高さ８ｍｍの銅製のブロックの上面に、熱硬化性樹脂組成物０．５ｇを縦１０ｍｍ×横１４ｍｍの面積で塗布した。このブロックの未塗布部が露出し、塗布部が覆われるように、同じ寸法の銅製のブロックを重ね、温度１８０℃、圧力３０ｋｇ／ｃｍ２で６０分間加圧して熱硬化性樹脂組成物を硬化し、銅製の試験片を得た。
銅製のブロックと同じ形状を有する銀製のブロックとニッケル製のブロックとを用意し、銅製の試験片と同様にして、銀製の試験片とニッケル製の試験片を得た。
【００８３】
このようにして得られた各試験片を用いて、ＪＩＳ  Ｋ−６８５２に準拠した方法によって２５℃と２６０℃での圧縮せん断強度（ＭＰａ）を測定し、熱硬化性樹脂組成物の硬化物の接着性の指標とした。圧縮せん断強度は、各実施例および各比較例について、それぞれ５個ずつ試験片を作成して測定し、その平均値とした。圧縮せん断強度を測定した結果を表２に示す。
【００８４】
【表２】
0006519917.tif 000005
【００８５】
表２に示すように、実施例４〜９の熱硬化性樹脂組成物の硬化物は、比較例３、４の熱硬化性樹脂組成物の硬化物と比較して、圧縮せん断強度が高く、高い密着性を有していることが確認された。
【産業上の利用可能性】
【００８６】
本発明の熱硬化性樹脂組成物により得られる硬化物は、良好な密着性および難燃性を有する。このため、本発明の熱硬化性樹脂組成物は、電子部品の封止材用樹脂組成物、プリント基板用樹脂組成物、プリント基板及び樹脂付き銅箔に使用する層間絶縁材料用樹脂組成物、導電性充填剤を含有する導電ペースト、塗料、接着剤及び複合材料等に好適に用いることができる。
【図１】
0006519917.tif 000008
【図２】
0006519917.tif 000009
【図３】
0006519917.tif 000010